Poudre de polymère thermoplastique ayant un indice de Hausner inférieur ou égal à 1,30 et comprenant des particules dont la distribution granulométrique est caractérisée par un SPAN supérieur ou égal à 1,0. Poudre selon la revendication 1, dans laquelle le polymère thermoplastique est un polymère thermoplastique semi-cristallin. Poudre selon la revendication 1 ou 2, dans laquelle le polymère thermoplastique est choisi dans le groupe constitué des polyamides, des homopolymères et copolymères de fluorure de vinylidène, des copolymères à blocs polyamides et à blocs polyéthers, des polyuréthanes thermoplastiques, des copolymères à blocs polyesters et à blocs polyéthers, du polycarbonate, du polystyrène, du des polyaryléthercétones, des polyoléfines et des combinaisons de ceux-ci. Poudre selon l’une des revendications 1 à 3, dans laquelle le polymère thermoplastique est au moins un polyamide, de préférence un polyamide 11, un polyamide 12 et/ou un polyamide 6, et/ou un copolymère à blocs polyamides et à blocs polyéthers dans lequel de préférence les blocs polyamides sont des blocs de polyamide 6, polyamide 11, polyamide 12, polyamide 6.10, polyamide 10.10 et/ou polyamide 10.12 et les blocs polyéthers sont des blocs issus de polyéthylène glycol, de propylène glycol, de polytriméthylène glycol et/ou de polytétrahydrofurane. Poudre selon l’une des revendications 1 à 4, ayant un indice de Hausner inférieur ou égal à 1,28, de préférence inférieur ou égal à 1,20, de préférence encore inférieur ou égal à 1,15. Poudre selon l’une des revendications 1 à 5, comprenant des particules dont la distribution granulométrique est caractérisée par un SPAN de 1,0 à 2,5, de préférence de 1,0 à 2,0. Poudre selon l’une des revendications 1 à 6, comprenant en outre au moins un additif, de préférence choisi dans le groupe constitué des agents d’écoulement, des charges minérales, des fibres, des poudres polymères, des colorants, des pigments, des additifs anti-feu, des stabilisants antioxygènes, des stabilisants à la lumière, des agents antichocs, des agents antistatiques, des agents ignifugeants, et des mélanges de ceux-ci. Utilisation d’une poudre selon l’une des revendications 1 à 7 pour la construction d’un article tridimensionnel, de préférence couche par couche, plus préférentiellement par frittage, encore plus préférentiellement par frittage provoqué par un rayonnement électromagnétique. Utilisation d’une poudre selon l’une des revendications 1 à 7 pour le revêtement d’une surface, de préférence métallique. Utilisation d’une poudre selon l’une des revendications 1 à 7 pour la fabrication d’un article par rotomoulage. Procédé de préparation d’une poudre du polymère thermoplastique, comprenant les étapes suivantes : la fourniture d’une poudre du polymère thermoplastique ; le chauffage de ladite poudre au moyen d’une source énergétique de température de 600 à 10000°C, de préférence de 600 à 8000°C, plus préférentiellement de 1000 à 3000°C ; de préférence, la pulvérisation de la poudre ; le refroidissement de la poudre ; et la collecte de la poudre. Procédé selon la revendication 11, dans lequel la poudre préparée est une poudre selon l’une des revendications 1 à 8. Procédé selon la revendication 11 ou 12, dans lequel l’étape de fourniture de la poudre de polymère thermoplastique comprend le broyage du polymère thermoplastique, ou la dissolution du polymère thermoplastique dans un solvant et la précipitation dudit polymère thermoplastique dans le solvant. Procédé d’encapsulation de particules de polymère thermoplastique par au moins un additif, comprenant les étapes suivantes : la fourniture de particules de polymère thermoplastique ; le mélange des particules de polymère thermoplastique avec au moins un additif, de préférence choisi dans le groupe constitué des agents d’écoulement, des charges minérales, des fibres, des poudres polymères, des colorants, des pigments, des additifs anti-feu, des stabilisants antioxygènes, des stabilisants à la lumière, des agents antichocs, des agents antistatiques, des agents ignifugeants, et des mélanges de ceux-ci, de manière à former une poudre de polymère thermoplastique ; le chauffage de ladite poudre au moyen d’une source énergétique de température de 600 à 10000°C, de préférence de 600 à 8000°C, plus préférentiellement de 1000 à 3000°C ; la pulvérisation de la poudre, le cas échéant ; le refroidissement de la poudre ; et la collecte de la poudre. Procédé selon la revendication 14, dans lequel l’étape de fourniture de particules de polymère thermoplastique comprend le broyage du polymère thermoplastique, ou la dissolution du polymère thermoplastique dans un solvant et la précipitation dudit polymère thermoplastique dans le solvant. Procédé selon l’une des revendications 11 à 15, dans lequel le refroidissement est effectué par mise en contact de la poudre avec un gaz froid, de préférence de l’air comprimé, ou de l’eau froide. Procédé selon l’une des revendications 11 à 16, dans lequel la collecte de la poudre est effectuée dans un bac de récupération ou dans un cyclone. Procédé selon l’une des revendications 11 à 17, comprenant en outre une étape de tamisage de la poudre collectée et/ou une étape de mélange de la poudre collectée, et optionnellement tamisée, avec au moins un additif, de préférence choisi dans le groupe constitué des agents d’écoulement, des charges minérales, des fibres, des poudres polymères, des colorants, des pigments, des additifs anti-feu, des stabilisants antioxygènes, des stabilisants à la lumière, des agents antichocs, des agents antistatiques, des agents ignifugeants, et des mélanges de ceux-ci. Article tridimensionnel fabriqué à partir d‘une poudre selon l’une des revendications 1 à 8, de préférence par impression couche par couche, plus préférentiellement par frittage.